(57)【要約】 【課題】アーキングの抑制とクリーニング頻度の低減により、欠点の少ない膜を生産性よく製造する。【解決手段】陽極部(30)の内部又はその近傍に補正磁気回路(32)を設け、ターゲット(18)を貫通する磁力線の一部が防着板(27)を迂回して陽極部(30)の一部を貫通する磁界を形成する。防着板(27)は、補正磁気回路(32)単独の磁力線が陽極部(30)表面の法線と最も平行に近くなる点のうち、該法線方向の前記陽極の一部を貫通する磁界の貫通位置に近い方の点における法線の方向(48)とのなす角度が１０度以下の着膜側表面(27Ａ)を有する。【選択図】    図１
2010024532.tif 000002
【特許請求の範囲】
【請求項１】
ターゲット上に磁界を形成する磁気回路と、前記ターゲットに少なくとも一時的に負の電圧を印加する電源と、少なくとも前記電源に接続される陽極部への着膜を防止する機能を有する防着機構と、を備えるマグネトロンスパッタ装置であって、
前記陽極部の内部又はその近傍に補正磁気回路が設けられ、当該補正磁気回路と前記磁気回路により形成される磁力線の中で、前記ターゲットを貫通する磁力線の一部が前記防着機構を迂回して前記陽極部の一部を貫通することを特徴とするマグネトロンスパッタ装置。
【請求項２】
前記補正磁気回路単独で形成される磁力線を補正磁力線と定め、前記補正磁力線が前記陽極面を貫通する点における前記陽極面の法線と、前記補正磁力線とが、平行または最も平行に近くなる点の前記陽極面の法線の方向を「陽極部補正磁界方向」と定義するとき、前記防着機構が、前記陽極部補正磁界方向と略平行な着膜側表面を少なくとも一つ有する請求項１に記載のマグネトロンスパッタ装置。
【請求項３】
前記防着機構は、前記陽極部補正磁界方向とのなす角度が１０度以下の前記着膜側表面を少なくとも一つ有する請求項２に記載のマグネトロンスパッタ装置。
【請求項４】
前記補正磁気回路と前記磁気回路によって形成される磁界の前記着膜側表面と平行な磁界成分の絶対値が、前記着膜側表面上で５０Ｇ以上である請求項１〜３のいずれかに記載のマグネトロンスパッタ装置。
【請求項５】
前記ターゲットの形状が長辺と短辺とを有する矩形であり、当該矩形ターゲットの裏面側に前記磁気回路が配置される請求項１〜４のいずれかに記載のマグネトロンスパッタ装置。
【請求項６】
前記ターゲットの長手方向に垂直な断面における前記磁気回路の対称軸と前記ターゲットの侵食側表面とが交差する点における当該ターゲットに接する平面と、前記防着機構の前記着膜側表面のなす角度が１０度以下である請求項５に記載のマグネトロンスパッタ装置。
【請求項７】
前記防着機構の前記着膜側表面は、前記ターゲットの長手方向に垂直な断面における前記磁気回路の対称軸と前記ターゲットの侵食側表面とが交差する点における当該ターゲットに接する面に平行な線と一致する位置、またはこれよりも前記磁気回路側の位置に配置されている請求項５又は６に記載のマグネトロンスパッタ装置。
【請求項８】
前記ターゲットの形状が円筒形であり、当該円筒ターゲットの内側に前記磁気回路が配置される請求項１〜４のいずれかに記載のマグネトロンスパッタ装置。
【請求項９】
前記ターゲットの長手方向に垂直な断面における前記磁気回路の対称軸と前記ターゲットの侵食側表面とが交差する点における当該ターゲット表面の接平面と、前記防着機構の前記着膜側表面のなす角度が１０度以下である請求項８に記載のマグネトロンスパッタ装置。
【請求項１０】
前記防着機構の前記着膜側表面は、前記ターゲットの長手方向に垂直な断面における前記磁気回路の対称軸と前記ターゲットの侵食側表面とが交差する点における当該ターゲット表面の接線と一致する位置又はこれよりも前記磁気回路側の位置に配置されている請求項８又は９に記載のマグネトロンスパッタ装置。
【請求項１１】
前記電源はＤＣパルス電源である請求項１〜１０のいずれかに記載のマグネトロンスパッタ装置。
【請求項１２】
請求項１〜１１のいずれかに記載のマグネトロンスパッタ装置を用いてスパッタリングを行うことにより、基板上に膜を形成することを特徴とする成膜方法。
【請求項１３】
請求項１２に記載の成膜方法を用いて誘電体膜を形成することを特徴とする光学部品の製造方法。
【発明の詳細な説明】
【技術分野】
【０００１】
本発明はマグネトロンスパッタ装置及びこれを用いた成膜方法に係り、特に、光学フィルター等の光学部品の製造に好適な成膜技術に関する。
【背景技術】
【０００２】
近年、光学部品は高精細化が進み、欠点のない高品質光学フィルターが要求されている。光学フィルターの製造方法は従来、蒸着法が一般的であったが反応性スパッタを用いて高速に成膜する技術が進んだことにより、ターゲット材料をその長手方向に長くすることで、処理する基板の大きさと数を増やすことが可能な反応性マグネトロンスパッタ法を利用した成膜方法が使われ始めている。
【０００３】
しかしながら、大型のターゲットを用いる反応性マグネトロンスパッタ法によりＳｉＯ２やＡｌ２Ｏ３といった絶縁材料を成膜する場合、アーキングと呼ばれる異常放電の発生や、陽極部が絶縁膜に覆われることによる膜厚分布とエロージョン（侵食）形状の変動、さらには、放電が維持できなくなるといった問題が生じ、長期にわたる連続生産が困難である。
【０００４】
かかる課題に対し、絶縁膜を反応性スパッタリングにより成膜するときに生じるアーキングの問題を抑制するために単一のターゲットに、１〜500ｋHzの中周波数の電圧を印加するＤＣパルススパッタ法や、２つのターゲットに１〜500ｋHzの交流電圧を印加することでターゲット表面や真空槽壁に堆積した絶縁材料へのチャージアップを抑制するＡＣスパッタ法が提案されている（非特許文献１）。
【非特許文献１】W.D. Sproul a,D.J. Christie b, D.C. Carterb;“Control of reactive sputtering processes”; Thin Solid Films 491 (2005) 1-17
【発明の開示】
【発明が解決しようとする課題】
【０００５】
しかしながら、単一のターゲットに中周波数の電圧を印加するＤＣパルススパッタ方法は、陽極に絶縁膜が付着していない状態ではアーキングが抑制されるものの、陽極に絶縁膜が生成されると放電空間のプラズマポテンシャルが上がり、陰極近傍のみならず陽極近傍においてもアーキングが発生する現象が発生する他、陽極が完全に絶縁物に覆われると陽極が消失し長期の放電を行うことは難しい。
【０００６】
一方、ＡＣスパッタ法は２つのターゲットを陽極と陰極を交互に入れ替えることで、電極となるターゲットのエロージョン部には絶縁膜が厚く堆積しないため、大型のターゲットであっても長期にわたり大きなアーキングの頻度と陽極の消失が抑制される。
【０００７】
しかし、ターゲットの非エロージョン部（非侵食部）には絶縁膜が付着することから、陽極と膜との間で電位差が生じ、非エロージョンとターゲット上でアーキングが発生するほか、絶縁膜の付着量に依存して、空間的、時間的にインピーダンスに変動が生じエロージョン形状、膜厚分布が変動するといった問題が生じることから生産性が低下する要因となる。
【０００８】
本発明はこのような事情に鑑みてなされたもので、大型のターゲットにも適用でき、ターゲットや周辺部材の清掃をせずに長期間にわたりアーキングを抑制し、欠点の少ない膜を生産性よく製造することができるマグネトロンスパッタ装置及びこれを用いた成膜方法並びに光学部品の製造方法を提供することを目的とする。
【課題を解決するための手段】
【０００９】
前記目的を達成するために、本発明に係るマグネトロンスパッタ装置は、ターゲット上に磁界を形成する磁気回路と、前記ターゲットに少なくとも一時的に負の電圧を印加する電源と、少なくとも前記電源に接続される陽極部への着膜を防止する機能を有する防着機構と、を備えるマグネトロンスパッタ装置であって、前記陽極部の内部又はその近傍に補正磁気回路が設けられ、当該補正磁気回路と前記磁気回路により形成される磁力線の中で、前記ターゲットを貫通する磁力線の一部が前記防着機構を迂回して前記陽極部の一部を貫通することを特徴とする。
【００１０】
本発明によれば、ターゲット上にプラズマを閉じ込めるマグネトロン放電用の磁気回路による磁力線の一部が、陽極部に配置された補正磁気回路から発生する磁力線と繋がって防着機構を迂回する磁力線が形成され、該磁力線に沿って電子を陽極に効率よく流入させることができる。
【００１１】
また、防着機構によって陽極部への着膜を抑制することができるため、アーキングの頻度を大幅に低減でき、クリーニング頻度を抑えることができる。
【００１２】
本発明の一態様として、前記補正磁気回路単独で形成される磁力線を補正磁力線と定め、当該補正磁力線が前記陽極面を貫通する点における前記陽極面の法線と前記補正磁力線が、平行または最も平行に近くなる点の前記陽極法線の方向を「陽極部補正磁界方向」と定義するとき、前記防着機構が、陽極部補正磁界方向と略平行な着膜側表面をすくなくとも一つ備えるマグネトロンスパッタ装置を提供する。
【００１３】
防着機構は、陽極部補正磁界方向と略平行な面（膜が付着するカバー面となる着膜側表面）を有していることが望ましい。特に、陽極部補正磁界方向とのなす角度が０度（平行）であることが好ましい。本発明における実用的な効果を得る観点から「略平行」の許容範囲として、陽極部補正磁界方向となす角度が±１０度の範囲内とする。
【００１４】
本発明の他の態様として、前記補正磁気回路と前記磁気回路とによって形成される磁界の前記着膜側表面と平行な磁界成分の絶対値が５０Ｇ以上であることを特徴とするマグネトロンスパッタ装置を提供する。
【００１５】
本発明の他の態様として、前記ターゲットの形状が矩形であり、当該矩形ターゲットの裏面側に前記磁気回路が配置されることを特徴とするマグネトロンスパッタ装置を提供する。
【００１６】
かかる矩形ターゲットを用いる場合において、さらに、前記ターゲットの長手方向に垂直な断面における前記磁気回路の対称軸と前記ターゲットの侵食側表面とが交差する点における当該ターゲットに接する面に平行な線と、前記防着機構の前記着膜側表面のなす角度が１０度以下であることを特徴とするマグネトロンスパッタ装置を提供する。
【００１７】
また、矩形ターゲットを用いる他の態様として、前記防着機構の前記着膜側表面は、前記ターゲットの長手方向に垂直な断面における前記磁気回路の対称軸と前記ターゲットの侵食側表面とが交差する点における当該ターゲットに接する面に平行な線と一致する位置又はこれよりも前記磁気回路側の位置に配置されていることを特徴とするマグネトロンスパッタ装置を提供する。
【００１８】
本発明はターゲットの大型化に対応でき、例えば、ターゲットの侵食部の表面積が０．０６ｍ２以上の大型のターゲットを用いることができる。
【００１９】
本発明のさらに他の態様として、前記ターゲットの形状が円筒形であり、当該円筒ターゲットの内側に前記磁気回路が配置されることを特徴とするマグネトロンスパッタ装置を提供する。
【００２０】
かかる円筒ターゲットを用いる場合において、さらに、前記ターゲットの長手方向に垂直な断面における前記磁気回路の対称軸と前記ターゲットの侵食側表面とが交差する点における当該ターゲット表面の接線と、前記防着機構の前記着膜側表面のなす角度が１０度以下であることを特徴とするマグネトロンスパッタ装置を提供する。
【００２１】
また、円筒ターゲットを用いる他の態様として、前記防着機構の前記着膜側表面は、前記ターゲットの長手方向に垂直な断面における前記磁気回路の対称軸と前記ターゲットの侵食側表面とが交差する点における当該ターゲット表面の接線と一致する位置又はこれよりも前記磁気回路側の位置に配置されていることを特徴とするマグネトロンスパッタ装置を提供する。
【００２２】
本発明のマグネトロンスパッタ装置に用いる前記電源として、ＤＣパルス電源を用いることができる。
【００２３】
また、本発明のマグネトロンスパッタ装置を用いてスパッタリングを行うことにより、基板上に膜を形成することを特徴とする成膜方法を提供する。成膜すべき膜の種類に応じてターゲットの材料や導入するガスの種類が選択される。
【００２４】
さらに、本発明の成膜方法を用いて誘電体膜を形成することを特徴とする光学部品の製造方法を提供する。本発明を用いることにより、高品質の光学多層膜を高い生産性で大量に生産することができる。
【発明の効果】
【００２５】
本発明によれば、アーキングを抑制し欠点の少ない高品質の薄膜を形成することができ、かつクリーニング頻度を押させることができる。また、補正磁気回路の導入により陽極への電子の流入を均一化できるため、装置を大型化することが可能になり、スループットの向上に寄与することができる。
【発明を実施するための最良の形態】
【００２６】
以下、添付図面に従って本発明の好ましい実施の形態について詳説する。
【００２７】
＜第１の実施形態：マグネトロンスパッタ装置の説明＞
図１は本発明の実施形態に係る矩形型マグネトロンスパッタ装置の断面図である。このマグネトロンスパッタ装置１０は、真空排気用の排気口１２とガス導入口１４を有する真空槽１６の中に、ターゲット１８、磁気回路２０、防着機構２６、陽極部３０及び補正磁気回路３２を備えて構成される。
【００２８】
本発明の防着機構の機能はターゲット１８からスパッタリングにより飛翔するスパッタ粒子が陽極部３０に付着するのを防ぐことを主たる目的としているが、電位の遮蔽、膜厚分布の補正、ガスの供給など、複数の機能を兼ね備えていても良い。
【００２９】
ガス導入口１４からは希ガス（例えばアルゴン）と反応性ガス（例えば、酸素）が導入される。ターゲット１８の形態は特に限定されないが、本実施形態では、長手方向が500mm、幅方向が135mmの矩形ターゲットを用いる。
【００３０】
ターゲット１８の裏面側にはマグネトロン放電用の磁気回路２０が配置される。磁気回路２０は、中央磁石２０Ａのターゲット１８側表面がＳ極、左右両側の外周磁石２０Ｂのターゲット１８側表面はＮ極となっており、ターゲット１８の侵食面１８Ａ側（図１の上面側）にトンネル型の磁力線による磁界を形成する(図２参照)。
【００３１】
磁気回路２０の中央磁石２０Ａと外周磁石２０Ｂの磁極は、逆の極性であっても良く、外側磁石２０Ａのターゲット１８側表面がＮ極、左右両側の外周磁石２０Ｂのターゲット側表面がＳ極であっても良い。その場合、補正磁気回路３２の極性も反転される。
【００３２】
補正磁気回路３２は磁石３２Ａと隣接するヨークと呼ばれる磁性体３３を有していてもよい。ヨークの機能は磁場の形状を所望の形に整えることである。
【００３３】
ターゲット１８を保持しているターゲット保持部３４には不図示の冷却機構が設けられており、該ターゲット１８にはＤＣパルス電源３６の陰極が接続される。ＤＣパルス電源３６には、例えば、Advanced Energy社製  PinnacleTM Plus+ 10ｋWを用いることができる。
【００３４】
ターゲット１８及びその保持部３４を含む陰極部４０の外側には、防着機構２６を介して陽極部３０が配置される。図１において陽極部３０は、磁気回路２０の対称軸CL（図１においてターゲット１８の中心線と同軸）に対して、左右対称位置に配置されているが、陽極部３０および補正磁気回路３２は対称軸CLに対して非対称な配置であっても機能する。各陽極部３０は、真空槽１６から電気的に浮遊させた状態で不図示の支持部材に固定され、それぞれＤＣパルス電源３６の陽極が接続される。
【００３５】
防着機構２６は、主としてターゲット１８からスパッタリングにより飛翔するターゲット材（スパッタ粒子）が陽極部３０に付着するのを防ぐための手段であり、陽極部３０と陰極部４０の間に配置される。
【００３６】
本例の防着機構２６は、陽極部３０の上方、すなわち、ターゲット１８の侵食面１８Ａ（図１における上側に露出する表面）側を覆う第１防着板２７と、陽極部３０の陰極部磁石回路側の側面部分を覆う第２防着板２８とを略Ｔ字形に組み合わせて構成されている。
【００３７】
また、この防着機構２６とターゲット保持部３４との間には絶縁シート４４が配置されている。
【００３８】
陽極部３０は、ターゲット１８の侵食面１８Ａよりも低い位置（磁気回路２０側）に配置されている。この陽極部３０の上方を覆う第１防着板２７の上面（スパッタリングによって膜が付着することになる着膜側表面２７Ａ）は、ターゲット面と平行であり、ターゲット１８の侵食面１８Ａと同じ高さ、若しくは、これよりも低い位置に配置されている。
【００３９】
すなわち、図１において、磁気回路２０の対称軸CLと、ターゲット１８の侵食面１８Ａとが交差する点Ｐ０を通り、当該ターゲット１８の表面と平行な線Ｌｓを「ターゲット面基準線」と呼ぶことにすると、第１防着板２７の着膜側表面２７Ａは、ターゲット表面基準線Ｌｓと一致する位置か、若しくはこれよりも下側（磁気回路２０側）の位置に配置される。
【００４０】
なお、本例では、第１防着板２７の着膜側表面２７Ａとターゲット表面基準線Ｌｓとのなす角度が０度（平行）である場合を例示しているが、両者のなす角度は１０度以下の範囲で許容される。
【００４１】
補正磁気回路３２は、陽極と陰極を貫通しかつ第１防着板２７を迂回する磁界（図２の符号４６）を形成するために、陽極部３０付近に配設される。
【００４２】
本例では、陽極部３０の中に補正磁気回路３２が配置されているが、陽極部３０の近傍に配置する態様も可能である。
【００４３】
図３は陽極部３０と補正磁気回路３２の関係を示した断面図（陽極部の長手方向に垂直な切断面による断面図）である。なお、図３は図１中の左側に配置した陽極部３０を示している。図１の右側に配置される陽極部３０については、図３と同様の構造であり、図３の左右反転した鏡映の図面となる。
【００４４】
図３に示したように、補正磁気回路３２を内包する陽極部３０の断面形状は矩形であり、補正磁気回路３２は、Ｓ極が左側面３０Ａに向き、Ｎ極が右側面３０Ｂに向くように補正磁石が横向きに配置され、Ｎ極と隣接してヨークと呼ばれる磁性体３３が配置されている。図３に示した磁力線は、当該補正磁気回路３２単独で形成される磁界を示すものである。
【００４５】
補正磁気回路３２は、図３の陽極部３０の左側面３０Ａ部に図１で説明した第１防着板２７を迂回する磁界（図２の符号４６）が主に貫通するように配置されている。これは図１で説明した防着機構２６が図３の陽極部３０の左側面３０Ａ部を開放する構造であり、当該左側面３０Ａが電子の主要な流入面となるためである。
【００４６】
図３において、陽極部３０の左側面、右側面、上面、下面の各表面の法線（各法線方向を矢印Ａ〜Ｄで示した）と補正磁気回路３２単独による磁力線とが平行または最も平行に近くなる点、Ｐ１とＰ２の法線の方向（矢印Ａ）を太線矢印（符号４８）で示す。この太線矢印（符号４８）で示した方向は、便宜上、「陽極部３０の補正磁気回路３２から生じる電場と磁場とが平行になる方向」、或いは「補正磁気回路３２により形成される磁場と陽極部３０の表面法線が平行になる方向」と表現する場合があるが、より簡潔に「陽極部補正磁界方向」という用語を用いる。
【００４７】
図１，図２に示したように、少なくとも一つの補正磁気回路３２により形成される磁場と陽極部３０の表面法線が平行になる方向（符号４８の太線矢印が示す陽極部補正磁界方向）と、第１防着板２７の着膜側表面２７Ａとが平行になるように構成された陽極部３０にＤＣパルス電源３６の陽極が接続される。陽極磁界方向は複数存在することがあるが、その中の少なくとも一つの陽極磁界方向と防着機構の着膜表面が略平行となればよい。特に、図１で説明した第１防着板を迂回し陽極部を貫通する磁力線と陽極部表面の交点に近い点に存在する陽極部磁界方向と着膜表面とが略平行になることが好ましい。
【００４８】
また、真空槽１６内には、被成膜基材となる基板５０が配置される。本例では、ターゲット１８と対向する位置に基板５０を固定しているが、装置構成によっては、基板５０とターゲット１８が正対しない態様や基板５０とターゲット１８が相対的に移動する態様（回転型、インライン型、カルーセル型など）も可能である。
【００４９】
成膜時には、真空槽１６内に希ガス（例えば、Ａｒ）を導入してターゲット１８に電力を投入することでターゲット１８上のプラズマを発生させ、該プラズマ中のアルゴンイオン（Ａｒ＋）のエネルギーでターゲット材料の粒子を飛翔させ基板５０に付着させる。このとき真空槽１６内の反応ガス（例えば、Ｏ２）と反応して酸化膜が基板５０上に形成される。目的とする膜の種類に応じて、ターゲット材料とガスの種類が選択される。
【００５０】
さらに、本実施形態ではターゲット材料もしくは反応ガスを起源とする波長のプラズマの発光量を制御量として測定し、反応ガスを操作量として制御する不図示の成膜速度制御手段が備え付けられており、これにより成膜速度を高速かつ一定に管理することができる。
【００５１】
＜成膜工程の例：ＳiＯ２膜の成膜方法＞
次に、図１で説明したマグネトロンスパッタ装置１０において多結晶Ｓiターゲットを用いて、ＳiＯ２膜を成膜する工程の一例ついて説明する。
【００５２】
まず、真空槽１６は不図示の減圧ポンプによって排気され、所望の到達真空度まで排気される。その後、マグネトロンスパッタで放電可能な圧力に調整するため、Ａrガスを導入し真空槽１６内を加圧し、圧力が安定したことを確認した後に、多結晶Ｓiをターゲット材としたターゲット１８を含む陰極部４０に電力を供給する。
【００５３】
次に、酸化膜を得るために酸素を導入する。酸素の導入に際しては、前記成膜速度制御手段により、あらかじめ成膜速度と膜質とプラズマ発光量の関係(相関)を取得し、所望の膜質と成膜速度の得られるプラズマ発光量を設定値として、前記成膜速度制御手段に入力する。その入力値にあわせて、酸素流量が決定され酸化膜を生成することができる。
【００５４】
このとき遷移モードと呼ばれる動作領域の一部と反応モードと呼ばれる動作領域で透明なＳiＯ２膜がターゲット１８と真空槽１６壁の一部と基材５０に生成される。
【００５５】
＜本実施形態による作用効果について＞
絶縁材料であるＳiＯ２膜が、ターゲット１８と真空槽１６の一部と基材５０に生成されると、プラズマにさらされた膜は帯電し電界を形成する。一般に、陰極部や陽極部に絶縁膜が形成されると、膜表面と電極部の電位差が大きくなり、アーキングが発生しやすくなる。
【００５６】
特に、真空槽壁を電源の陽極部とする従来公知のマグネトロンスパッタリングでは常に陽極部に絶縁膜が生成される上に、その付着量分布により絶縁膜と導電性のある箇所の境界が生じアーキングが発生しやすくなる。
【００５７】
これに対し、本発明の実施形態に係るマグネトロンスパッタ装置１０による成膜装置では、陽極部３０を真空槽１６から電気的に浮遊した部材に固定しており、当該陽極部３０の上部を防着機構２６で覆っているため、スパッタ材料から飛翔する粒子による陽極部３０への着膜が抑制される。これにより、陽極が絶縁されることを防止できるとともに、アーキングを起こしやすくする電界の生成を抑制することができる。
【００５８】
しかしながら、陽極部３０の周囲を防着機構２６で覆うことにより着膜を防止するのと同時に、電子が陽極部３０に流入するのも防いでしまい、放電を正常に維持できなくなる。
【００５９】
また、真空槽から電気的に浮遊させた陽極部（特に、長尺の陽極棒）を備えた成膜装置において、電子流入箇所に偏りが発生したときに生じる問題として、不均一なエロージョンや膜厚分布の異常などが知られている他（P. Sieck; Efect of Anode Location on Deposition Profiles for Long Rotatable Magnetrons; Society of Vacuum Coaters37th Annual Technical Conference Proceedings (1994)233-236、以下「参考文献１」という。）、電圧の異常な変動や陽極の損傷になども生じる可能性が高くなる。
【００６０】
かかる課題に対して、本実施形態では、陰極から発生する電子が防着機構２６を迂回して陽極に効率よく流入するような磁界を形成するように補正磁気回路３２を配置する（図２参照）。これにより、上記の課題を解決する。
【００６１】
電子は磁力線に沿って移動する性質を持つため、陰極近傍に配置された磁気回路２０による磁力線が、陽極付近に配置された補正磁気回路３２（補正磁石）から発生する磁力線とつながっており、かつ防着機構２６と磁力線ができるだけ交わらず、できるだけ平行になるように陽極付近に補正磁気回路３２を配置した（図１，図２参照）。
【００６２】
また、防着機構２６はターゲット１８の侵食面１８Ａ側と陰極部磁石回路側に配置され（第１防着板２７及び第２防着板２８）、第１防着板２７をターゲット１８の侵食面１８Ａに対してできるだけ平行（略平行）にすることにより防着機構２６と陽極部３０に付着する膜材料の量が軽減される。
【００６３】
ここでいう「略平行」の範囲は、厳密に平行である場合に限定されず、本発明の作用効果が得られる許容範囲を含むものであり、例えば、平行を０度とした場合に±１０度以内を許容範囲とする。
【００６４】
補正磁気回路３２と防着機構２６の配置関係と放電安定性に関する実験結果を表１に示す。ここでは、第１防着板２７と陽極部補正磁界方向（符号４８方向）とのなす角、及び第１防着板の着膜表面２７Ａにおいて、着膜側表面２７Ａに平行な方向の磁場の大きさの最小値を可変パラメータとして条件を変えたときの放電安定性を評価したものである。
【００６５】
【表１】
2010024532.tif 000003
【００６６】
[表１]中の「○」は放電が安定していることを示し、「×」は放電が不安定であることを示している。[表１]に示したように、第１防着板２７と陽極部補正磁界方向（符号４８方向）とのなす角の許容範囲は０度〜１０度であり、第１防着板２７上における第１防着板の着膜表面２７Ａにおいて、着膜側表面２７Ａに平行な方向の磁場の大きさの最小値は５０Ｇ以上であることが望ましい。磁界方向が着膜側表面２７Ａに平行な方向であるだけでなく、ターゲットの長手方向に垂直な方向の磁場の大きさの最小値が５０Ｇ以上であることがさらに望ましい。
【００６７】
本実施形態に係るマグネトロンスパッタ装置は、アーキングが従来のＤＣパルスによるマグネトロンスパッタ装置に比べて、１００分の１〜１００００分の１以下の頻度に抑制でき、アーキングやチャンバー内部（真空槽１６内部）に付着した膜の落下を由来とする欠点を大幅に減らすことができる。
【００６８】
また、従来、比較的大きなターゲットを有するマグネトロンスパッタ装置において遷移領域で高速に成膜を行うと、そのターゲット面積の大きさと着膜量の多さから、アーキングが多発し絶縁性の低い化合物を生成するよりも短い周期でクリーニングの周期を実施する必要があったが、本実施形態による成膜装置では、アーキングを長期間にわたって抑制できるためクリーニングの間隔を長くすることが可能になる。
【００６９】
＜従来の成膜装置との比較＞
次に、本発明を適用した成膜装置と、従来の成膜装置の具体的な比較例を示す。
【００７０】
図４は、図１に示した本実施形態の装置から陽極部３０と補正磁気回路３２を取り外し、ＤＣパルス電源５の陽極を真空槽１６とアースに接続した構成のマグネトロンスパッタ装置（比較例１）である。この比較例１における磁力線の様子を図５に示す。
【００７１】
図１の本実施形態に係るマグネトロン成膜装置と図４の比較例１に係るマグネトロン成膜装置でそれぞれ［表２］の成膜条件で放電を行い、酸素流量と電圧の特性（図６）と、３０分間に発生したアーキングの頻度（図７）をＤＣパルス電源に内蔵されたアーキング検知機能を使って測定した。
【００７２】
【表２】
2010024532.tif 000004
【００７３】
図６に酸素流量と放電電圧の特性を示す。図６中●点と実線は、本発明によるマグネトロンスパッタ装置（図１）の特性であり、×点と点線は比較例１に係るマグネトロンスパッタ装置（図４）の特性である。
【００７４】
図６に示すように、２つの放電特性はほぼ一致しており、本発明によるマグネトロンスパッタ装置が、比較例１に係るマグネトロンスパッタ装置と放電インピーダンスの点で差がなく、防着機構２６を配置しても陽極が正常に機能していることを示している。
【００７５】
図７には放電電圧と３０分間に発生したアーキングの頻度の関係を示す。●点と実線は本発明によるマグネトロンスパッタ装置（図１）の特性であり、×点と点線は比較例１に係るマグネトロンスパッタ装置（図４）の特性である。
【００７６】
図７のように、各点でのアーキング頻度は１００分の１〜１００００分の１以下に抑制されている。
【００７７】
次に陽極部３０に配置した補正磁気回路３２の効果を確認するための比較例について説明する。
【００７８】
図８は図１に示した本実施形態の成膜装置から陽極部３０の補正磁気回路３２を取り外した構成のマグネトロンスパッタ装置（比較例２）である。このようなスパッタ装置は、「隠れ陽極（hidden anode）」などと呼ばれるマグネトロンスパッタ装置として知られている（H. BartzschU, P. Frach, K. Goedicke; Anode effects on energetic particle bombardment of the substrate in pulsed magnetron sputtering; Surface and Coatings Technology  132（2000） 244-250 、以下「参考文献２」という。）。
【００７９】
図８に示す比較例２に係る装置の陽極部３０’と、図１に示した本実施形態に係るマグネトロンスパッタ装置１０の陽極部３０にそれぞれアルミ箔を巻き、［表３］に示す成膜条件で６０分間放電を行った。
【００８０】
【表３】
2010024532.tif 000005
【００８１】
図９は、比較例２に係るマグネトロンスパッタ装置（図８）におけるターゲット及び陽極部３０’の要部平面図である。なお、図８では便宜上、防着機構２６を省略して描いている。図示のように、矩形ターゲット１８の両側に、当該ターゲット１８と略同等の長さの陽極棒３１（陽極部３０’を構成する棒状の部材）が平行に配置される。
【００８２】
図８中二点鎖線円で囲んだ部分が陽極棒３１におけるアルミ箔の溶解箇所を示している。このように、比較例２に係るマグネトロンスパッタ装置（図８）では、陽極棒３１のコーナー部のみでアルミ箔が溶解しており、電子が陽極棒の直線部に流入しておらず、コーナー部だけに流入していることがわかる。
【００８３】
この電子が陽極部に均一に流入しない現象は、長手方向に長い円筒形や矩形のマグネトロンスパッタリング装置で発生し、直線部とコーナー部でインピーダンスが異なることにより生じ、異常な膜厚分布やエロージョンを引き起こすことが知られている（参考文献１）。
【００８４】
これに対し、本発明の実施形態に係るマグネトロンスパッタ装置(図１)では、磁力線が集中する陽極面の長手方向に均一にアルミ箔の溶解が見られた。
【００８５】
これは、図１のマグネトロンスパッタ装置１０では、電子が陽極部３０の長手方向に対して均一に流入していたのに対し、比較例２に係るマグネトロンスパッタ装置では電子が不均一に陽極に流入していること示している。
【００８６】
本発明の実施形態によれば、電子が陽極部の全体にわたって均一に流入することにより、ターゲット１８を大型化するときに顕在化する大型化陽極への熱負荷や、直線部とコーナー部で不均一なエロージョンや膜厚分布を改善することができる。
【００８７】
次に、放電電流波形を比較する。
【００８８】
本発明の実施形態に係るマグネトロンスパッタ装置（図１）と、比較例２に係るマグネトロンスパッタ装置(図８)によって、それぞれ［表３］の条件で放電したときの陰極の電流波形をオシロスコープで測定した結果を図１０、図１１に示す。
【００８９】
図１０，図１１の横軸（時間軸）の全範囲は０．００５秒であり、２５０周期分に相当する波形である。
【００９０】
図１０に示した本発明の実施形態に係るマグネトロンスパッタ装置（図１）の波形は、電流の振幅がほぼ一定に保たれているのに対し、図１１に示した比較例２に係るマグネトロンスパッタ装置（図８）の波形は電流の振幅が大きく変動していることがわかる。
【００９１】
この現象（放電電流が大きく変動する現象）は、次の要因で発生する。すなわち、電子が陽極部に流入し難いと、空間のプラズマポテンシャルが上がることで電子を陽極に流入させることができるが、陽極部に電子が流入すると、プラズマポテンシャルが低下するため、再び電子が陽極部に流入し難くなる。これが連続して発生することにより、インピーダンスの変動が発生している。このインピーダンス変動は、プラズマの発光制御の不具合やアーキングの発生の要因になるため好ましくない。
【００９２】
以上に説明したように本発明の実施形態によれば、陽極部へのスパッタ材料の着膜を防着機構２６により抑制し、補正磁界によりカソード近傍で発生した電子を陽極部に流入しやすくすることにより、アーキングを抑制し、欠点の少ない薄膜を生成し、かつクリーニングの頻度を抑えることができる。
【００９３】
また、補正磁気回路３２の導入によって陽極への電子の流入を均一化することにより、装置を大型化することが可能になる。その結果、スループットの向上に寄与することができる。
【００９４】
本発明を適用した成膜装置を用いてＳi,Ａl,Ｎb,Ｔa,Ｔi,Ｚn,Ｈfを主たる成分としたターゲットを用いて酸素ガス、窒素ガスをチャンバー内に導入し高屈折率材料と低屈折率材料を積層し、所望の光学特性をもつ多層膜（光学部品）を生産することができる。
【００９５】
特に、ＳiＯ２やＡl２Ｏ３などの絶縁性の高い膜を成膜する際には異物欠点の少ない膜を安定的に長期にわたって成膜することが可能になる。
【００９６】
本発明の実施に際して、具体的な形態は様々な変形が可能である。補正磁気回路の構成や配置、防着板の形態、陽極部の配置など、具体的な装置形態に対応して様々な設計が可能である。以下、いくつかの変形例について説明する。
【００９７】
また、上記各実施形態では、基板５０とターゲット１８を対向配置した構成を示したが、両者が相対的に移動する形態のもの、基板５０を搬送しながら成膜を行うものなど、様々な方式がある。基板の搬送系に関しては、カルーセル型、インライン型、静止型、回転型など、いずれのタイプにも適用できる。
【００９８】
カソードの形状については、上述した矩形型平板に限らず、円柱（円筒）型のものにも適用できる。特に、本願発明は、ターゲットの長手方向への大型化（長尺化）に対応できる技術であることから、矩形や円柱型に好適に適用できる。
【００９９】
本発明は、基板に形成する膜の種類は、アーキングが特に問題となる高絶縁体ＳｉＯ２やＡｌ２Ｏ３の成膜に好適である。誘電体、導電体の成膜についても同技術を適用できる。
【０１００】
ターゲット材料については、ＳｉＯ２やＡｌ２Ｏ３に代表される高絶縁体の
使用する電源については、ＤＣパルス電源を好適に適用できる。ただし、これに代えて、ＤＣ電源やＡＣ電源を用いる態様も可能である。
【０１０１】
次に、本発明の他の実施形態について説明する。
【０１０２】
図１２〜図１８に本発明の他の実施形態に係るマグネトロンスパッタ装置の構成を示す。これらの図面において、図１に示した構成と同一又は類似する部材には同一の符号を付し、その説明は省略する。
【０１０３】
＜第２の実施形態＞
図１２は第２の実施形態に係るマグネトロンスパッタ装置２１０の構成図である。図１と比較した相違点を説明すると、図１２に示した形態における補正磁気回路２３２は、図１２の上下方向にＳ極同士を対向配置した構成である。かかる磁石配置により、図１と同様の符号４８で示す陽極部補正磁界方向を実現している。
【０１０４】
＜第３の実施形態＞
図１３は第３の実施形態に係るマグネトロンスパッタ装置３１０の構成図である。図１と比較した相違点を説明すると、図１３に示した形態における補正磁気回路３３２は、図１３の左右方向にＳ極同士を対向配置した構成である。かかる磁石配置により、図１３の上向き方向の陽極部補正磁界方向（符号４８）を実現している。また、防着機構３２６の第１防着板３２７は、陽極部補正磁界方向に延設されている。
【０１０５】
＜第４の実施形態＞
図１４は第４の実施形態に係るマグネトロンスパッタ装置４１０の構成図である。この形態は、図１３の補正磁気回路３３２に代えて、上向きがＳ極となる補正磁気回路４３２を採用したものであり、他の構成は図１３と同様である。
【０１０６】
＜第５の実施形態＞
図１５は第５の実施形態に係るマグネトロンスパッタ装置５１０の構成図である。この形態は、陽極部３０をターゲット面基準線Ｌｓよりも上側（基板５０側）に配置した例である。この場合、第１防着板５２７は、陽極部３０の下側を覆うように配置される。
【０１０７】
＜第６の実施形態＞
図１６は第６の実施形態に係るマグネトロンスパッタ装置６１０の構成図である。この形態は、図１５と比較して磁気回路２０の構成と、補正磁気回路３２の構成（補正磁石の向き）を変更したものである。
【０１０８】
＜第７の実施形態＞
図１７は第７の実施形態に係るマグネトロンスパッタ装置７１０の構成図である。この形態は、陽極部３０をターゲット面基準線Ｌｓよりも上側（基板５０側）に配置するとともに、陽極部補正磁界方向（符号４８）が同図の下向きとなるように構成したものである。この場合、第１防着板７２７は、陽極部３０のターゲット１８側の側面部分を覆うように配置される。
【０１０９】
＜第８の実施形態＞
図１８は第８の実施形態に係るマグネトロンスパッタ装置８１０の構成図である。この形態は、図１で説明した矩形平板のターゲット１８に代えて、円筒ターゲット８１８を用いたものである。磁気回路２０は円筒ターゲット８１８の内部に配設される。円筒ターゲット８１８を採用した場合、磁気回路２０の対称軸CLと円筒ターゲット８１８の侵食側表面とが交差する点における当該ターゲット表面の接線（図の二点鎖線で示した線）をターゲット面基準線Ｌｓとする。
【０１１０】
この線よりも下側（磁気回路２０側）に第１防着板２７の着膜側表面２７Ａを配置することが望ましい。
【図面の簡単な説明】
【０１１１】
【図１】本発明の第１実施形態に係るマグネトロンスパッタ装置の構成図
【図２】図１の装置における磁力線の様子を示す図
【図３】補正磁気回路と陽極部の関係を示す模式図
【図４】比較例１に係るマグネトロンスパッタ装置の構成図
【図５】図４の装置における磁力線の様子し示す図
【図６】酸素流量と放電電圧の関係を調べた実験結果を示すグラフ
【図７】放電電圧とアーキング回数の関係を調べた実験結果を示すグラフ
【図８】比較例２に係るマグネトロンスパッタ装置の構成図
【図９】陽極部への電子の流入を調べた実験結果の説明図
【図１０】本発明の第１実施形態における放電電流の波形図
【図１１】比較例２の装置における放電電流の波形図
【図１２】本発明の第２実施形態に係るマグネトロンスパッタ装置の構成図
【図１３】本発明の第３実施形態に係るマグネトロンスパッタ装置の構成図
【図１４】本発明の第４実施形態に係るマグネトロンスパッタ装置の構成図
【図１５】本発明の第５実施形態に係るマグネトロンスパッタ装置の構成図
【図１６】本発明の第６実施形態に係るマグネトロンスパッタ装置の構成図
【図１７】本発明の第７実施形態に係るマグネトロンスパッタ装置の構成図
【図１８】本発明の第８実施形態に係るマグネトロンスパッタ装置の構成図
【符号の説明】
【０１１２】
１０…スパッタリング成膜装置、１２…排気口、１４…ガス導入口、１６…真空槽、１８…ターゲット、１８Ａ…侵食面（侵食側表面）、２０…磁気回路、２０Ａ…中央磁石、２０Ｂ…外周磁石、２６…防着機構、２７…第１防着板、２７Ａ…着膜側表面、２８…第２防着板、３０…陽極部、３０’…陽極部、３０Ａ…左側面、３０Ｂ…右側面、３１…陽極棒、３２…補正磁気回路、３３…磁性体（ヨーク）、３４…ターゲット保持部３４、３６…ＤＣパルス電源、４０…陰極部、４４…絶縁シート、４８…陽極部補正磁界方向、５０…基板、１１０，２１０，３１０，４１０，５１０，６１０，７１０，８１０…マグネトロンスパッタ装置、２３２…補正磁気回路、３２６…防着機構、３２７,５２７,７２７…第１防着板、３３２，４３２…補正磁気回路
【図１】
2010024532.tif 000006
【図２】
2010024532.tif 000007
【図３】
2010024532.tif 000008
【図４】
2010024532.tif 000009
【図５】
2010024532.tif 000010
【図６】
2010024532.tif 000011
【図７】
2010024532.tif 000012
【図８】
2010024532.tif 000013
【図９】
2010024532.tif 000014
【図１０】
2010024532.tif 000015
【図１１】
2010024532.tif 000016
【図１２】
2010024532.tif 000017
【図１３】
2010024532.tif 000018
【図１４】
2010024532.tif 000019
【図１５】
2010024532.tif 000020
【図１６】
2010024532.tif 000021
【図１７】
2010024532.tif 000022
【図１８】
2010024532.tif 000023